(57)【要約】      （修正有）【課題】高い回復性を有し、折れ返りができにくく、ほどけず、自由に切断した後にかがり縫いを行う必要がない経編弾性織物を提供する。【解決手段】各々に非弾性糸、弾性糸、および糸が通されていてよい３枚または３枚以上のガイドバーを有する経編機により製織される、フリーカットの通気メッシュ経編弾性織物であって、１枚目と２枚目のガイドバーに非弾性糸を通し、個々の針列後部の糸入れ方向とは逆に織物に孔を形成させ、個々のアンダーラッピング針ピッチはニーズに応じて任意に選択可能であり、針ピッチ≦３であり、オーバーラッピング針ピッチは１針または２針であってよく、同時に、３枚目のガイドバーには弾性糸が通されており、オーバーラッピング針ピッチは２針である。【選択図】図３
0003221834.tif 000002
【実用新案登録請求の範囲】
【請求項１】
各々に非弾性糸１、弾性糸２、および糸３が通されていてよい３枚または３枚以上のガイドバーを有する経編機により製織される、フリーカットの通気メッシュ経編弾性織物であって、１枚目と２枚目のガイドバーに非弾性糸１を通し、個々の針列後部の糸入れ方向とは逆に織物に孔を形成させ、個々のアンダーラッピング針ピッチはニーズに応じて任意に選択可能であり、好ましくは針ピッチ≦３であり、オーバーラッピング針ピッチは１針または２針であってよく、同時に、３枚目のガイドバーには弾性糸２が通されており、オーバーラッピング針ピッチは２針であるというパラメータにより前記経編機を設定することを要求する、新型の編機構造を前記経編弾性織物が採用することを特徴とする経編弾性織物。
【請求項２】
個々の横並びループは、ニーズに応じて開口または閉口を選択することができ、そのうち、弾性糸が通されている３枚目のガイドバーは、ニーズに応じてノンセットまたはフルセットの糸通し方式を選択可能であるほか、３枚目のガイドバーにフルセットされた弾性糸以外に、弾性糸を別途追加してもよく、前記別途追加される弾性糸は、前記経編機の他のガイドバーにフルセットすることができる、請求項１に記載の経編弾性織物。
【請求項３】
選択された２枚の糸１ガイドバーにノンセットの糸通し方式を採用し、各々のガイドバーの糸入れ工程サイクル数は限定せず、個々の横並びループは閉口または開口であってよい、請求項２に記載の経編弾性織物。
【請求項４】
前記織物の引張回復≧９０％である、請求項１に記載の経編弾性織物。
【請求項５】
采用する経編機のニードル密度は１インチ当たり２４〜５０本であり、前記糸１、糸２、糸３の糸密度が７〜２１０デニールである、請求項１、２、または３に記載の経編弾性織物。
【考案の詳細な説明】
【技術分野】
【０００１】
織物本体を含む、回復性が優れておりかつ任意に裁断可能な経編み通気メッシュ弾性織物。
【背景技術】
【０００２】
経編弾性織物は現在、各種下着、体型補正衣類、運動着等として幅広く用いられている。現在の人々の服装は、流行や個性、完璧な体型をますます重視するようになっている。人は運動をしている場合には汗が出ることがあり、このような問題を改善するために、各種タイプのメッシュが市場に出回っている。普通の一方向弾力編目、普通の両引き編目、および４ガイドフリーカット編目があるが、それぞれのタイプにいくつかの欠点がある。例えば、普通の一方向弾力メッシュには、ほどける問題と、緯方向に弾力がなく手触りが悪くなる問題が存在しており、普通の両引き編目は、仕立ててかがり縫いをしなければならず着心地が悪い問題につながり、市場に出回っているフリーカットメッシュは現在、衣服に仕立てて使用する上で、折れ返りの問題が依然として存在している。この考案はこれらの問題をうまく改善することができる上、衣服に仕立てて着用すると肌触りが良いという点には変わりがない。
【考案の概要】
【０００３】
本考案は、回復性が優れておりかつフリーカット可能な経編み通気メッシュ弾性織物に関する。前記織物は、経編機の３枚または３枚以上のガイドバーを利用して、普通の非弾性糸１、弾性糸２、および弾性糸３を選択可能に通すが、該織物は、弾性糸が製織に必ず関与していなければならず、選択される糸は特定の構造を用いて製織されてなる。本考案は、該織物が高い回復性を有し、縦方向、横方向または斜め方向に折れ返りができにくく、ほどけず、自由に裁断した後にかがり縫いを行う必要がない機能的特徴を有する。
【０００４】
具体的な製織の際には、次のような方式を採用する：
１．経編みに用いる糸の整経：
１）化学繊維フィラメントの整経：
整経機の型番：Ｋａｒｌ  Ｍａｙｅｒ  ＤＳ２１／３０  ＮＣ−２，受動式糸送り。
整経温度：２３℃  整経湿度：６５％
作業場では上記温湿度の条件の下、工程パラメータを設定する。
２）スパンデックスの整経：
整経機の型番：Ｋａｒｌ  Ｍａｙｅｒ  ＤＳＥ−Ｈ２１／３０  ＮＣ−２，能動式糸送り。
整経温度：２４℃  整経湿度：７８％
作業場では上記温湿度の条件の下、工程パラメータを設定する。
２．製織
製織機の型番：Ｋａｒｌ  Ｍａｙｅｒ  ＨＫＳ２−３，ＨＫＳ４−１または他の単針床経編機。
機械番号の範囲：Ｅ２８〜Ｅ５０
３．染色仕上げ
乾式洗浄（または水洗い）→セッティング→オーバーフロー染色→脱水→後仕上げ
説明を要するのは、上述は本考案の技術的解決策に対する限定ではなく、本考案の創造の趣旨から逸脱しない前提の下、いかなる自明な置換も本考案の保護範囲に含まれるという点である。
【考案を実施するための形態】
【０００５】
考案の実施例：
用いる型番：ＨＫＳ４−１  Ｅ３２  １３０インチ
用いるガイドバー：ＧＢ１，ＧＢ２，ＧＢ３
用いる糸：ＰＡ６  ４０Ｄ／３６  Ｆ  ＳＤ  ＤＴＹ  および  インビスタ社のスパンデックス  ３０Ｄ
糸入れ工程：
ＧＢ１：１−０／１−２／２−３／２−１／／  ＰＡ６  ４０Ｄ／３６  Ｆ  ＳＤ  ＤＴＹ  糸送り量−１０５０ＭＭ
ＧＢ２：２−３／２−１／１−０／１−２／／  ＰＡ６  ４０Ｄ／３６  Ｆ  ＳＤ  ＤＴＹ  糸送り量−１０５０ＭＭ
ＧＢ３：０−２／３−１／／＊２  ＰＵ  ３０Ｄ  （整経張力比１６０％）  糸送り量−１３７０ＭＭ
機械上の牽引密度：２６
糸通し方式：ＧＢ１，ＧＢ２はいずれもワンイン・ワンアウトであり；ＧＢ３はフルセットである
製品の通し番号：１３８６１２  開発番号：１１６０３５１
構造概略図は図１２に示す通りである。
引張回復試験：
物品番号：１３８６１２
色：あんず色
幅：１６０ＣＭ
グラム重：１６０ＧＳＭ
スパンデックス含有量：３７％
物理試験パラメータ（方法ＬＴＤ０３，７．５ポンドの引張力）
縦方向開度：８１％  緯方向開度：１１７％
縦方向弾性率（２０％引っ張った場合）：０．４５０ポンド
縦方向弾性率（４０％引っ張った場合）：１．２９０ポンド
縦方向弾性率（６０％引っ張った場合）：２．９０００ポンド
緯方向弾性率（２０％引っ張った場合）：０．２５０ポンド
緯方向弾性率（４０％引っ張った場合）：０．７００ポンド
緯方向弾性率（６０％引っ張った場合）：１．３００ポンド
緯方向弾性率（８０％引っ張った場合）：２．３００ポンド
経方向回復率：９８％  緯方向回復率：９８％。
【図面の簡単な説明】
【０００６】
【図１】図１は、本考案の第１の例の構造概略図である。
【図２】図２は、本考案の第２の例の構造概略図である。
【図３】図３は、本考案の第３の例の構造概略図である。
【図４】図４は、本考案の第４の例の構造概略図である。
【図５】図５は、本考案の第５の例の構造概略図である。
【図６】図６は、本考案の第６の例の構造概略図である。
【図７】図７は、本考案の第７の例の構造概略図である。
【図８】図８は、本考案の第８の例の構造概略図である。
【図９】図９は、本考案の第９の例の構造概略図である。
【図１０】図１０は、本考案の第１０の例の構造概略図である。
【図１１】図１１は、本考案の第１１の例の構造概略図である。
【図１２】図１２は、本考案の第１２の例の構造概略図である。
【０００７】
本考案は、図面を通じてさらに説明することができる。これらの図面は、本考案のさまざまな実施例の構造概略図を示している。当業者は、上記の具体的な細部の記述および図に示された構造概略図に基づき、本考案の技術的効果を有する相応の弾性織物を作製することができる。
【図１】
0003221834.tif 000003
【図２】
0003221834.tif 000004
【図３】
0003221834.tif 000005
【図４】
0003221834.tif 000006
【図５】
0003221834.tif 000007
【図６】
0003221834.tif 000008
【図７】
0003221834.tif 000009
【図８】
0003221834.tif 000010
【図９】
0003221834.tif 000011
【図１０】
0003221834.tif 000012
【図１１】
0003221834.tif 000013
【図１２】
0003221834.tif 000014